【事件の表示】
　平成　５年特許願第　　２６３１号「耐有機溶剤性および耐水性があり、熱、酸化および加水分解に安定な光ファイバー用放射線硬化可能なコーティング、該コーティングで被覆された光ファイバーならびに該光ファイバーの製造方法」拒絶査定に対する審判事件［平成　５年１１月１９日出願公開、特開平　５−３０６１４６］について、次のとおり審決する。
【結　論】
　本件審判の請求は、成り立たない。
【理　由】
１．手続の経緯・本願発明
　本願は、平成５年１月１１日（パリ条約による優先権主張１９９２年４月２４日、米国）の出願であって、その請求項１〜２８に係る発明は、平成１５年２月２８日付け手続補正書により補正された明細書の記載からみて、その特許請求の範囲の請求項１〜２８に記載されたとおりのものと認められるところ、請求項４に係る発明（以下、「本願発明４」という。）は以下のとおりである。
　「【請求項４】
　（Ａ）約１０ないし約９０重量パーセントの、（ｉ）ポリエーテルポリオール；（ｉｉ）脂肪族ポリイソシアナート；および（ｉｉｉ）ヒドロキシアルキルアクリレートおよびヒドロキシアルキルメタクリレートより成る群から選ばれる末端キャップするモノマーの反応生成物である末端アクリレートまたはメタクリレートのウレタンオリゴマー；
　（Ｂ）約５ないし約８０重量パーセントの一つ以上のアルキル部分に６ないし１８個の炭素原子を有するアクリレートまたはメタクリレートモノマー希釈剤；
　（Ｃ）約０．１ないし約３．０重量パーセントの有機官能性シラン接着増進剤；および
　（Ｄ）場合により、約１．０ないし約１０重量パーセントの光開始剤（ただし、前記パーセントはすべて（Ａ）、（Ｂ）、（Ｃ）および（Ｄ）の総重量に対する重量パーセント）を含むことを特徴とする光ファイバー用放射線硬化可能なコーティング。」
　
２．引用例等
　これに対して、当審が平成１４年８月２０日付けで通知した拒絶理由に引用した、本願の優先日前に頒布された刊行物である引用例１及び３には、それぞれ次の事項が記載されている。
引用例１：特開昭６３−２１５７０７号公報
・摘示1-1「２．下記（ａ）および／又は（ｂ）のウレタンアクリレートからなるアクリレート化合物１００重量部と、下記（ｃ）のアクリロイルモルホリン５〜４０重量部、および下記（ｄ）のシランカップリング剤０．１〜５重量部とを含有することを特徴とする紫外線硬化型樹脂組成物。
　（ａ）・・・ポリテトラメチレングリコールの両端に直鎖脂肪族ジイソシアナートを反応させ、ついでアクリロイル基又はメタアクリロイル基と水酸基とを有する化合物を反応させて得られた両末端にアクリロイル基又はメタアクリロイル基を有するウレタンアクリレート。
　（ｂ）・・・
　（ｃ）下記式を有するアクリロイルモルホリン。・・・
　（ｄ）シランカップリング剤。」（特許請求の範囲第２項）
・摘示1-2「アクリロイル基又はメタアクリロイル基と水酸基とを有する化合物としては、例えば、２−ヒドロキシエチルアクリレート・・・２−ヒドロキシエチルメタアクリレート、２−ヒドロキシプロピルアクリレート、２−ヒドロキシプロピルメタアクリレート等のアクリレートおよびメタアクリレートが挙げられる・・・」（第３頁左上欄第１７行〜右上欄第３行）
・摘示1-3「シランカップリング剤は、通常市販されているものでよいが、有機反応基としてメルカプト基を持つものが特に密着力の向上に効果がある。上記（ａ），（ｂ），（ｃ）の成分に加えて、このシランカップリング剤を加えることにより、ガラスファイバとの密着力が上がると共に、湿度による密着力の低下を少なくすることができる。」（第３頁右下欄下から第２行〜第４頁左上欄第５行）
・摘示1-4「本発明は・・・ガラスとの密着に優れ、さらには耐湿性の良好な光ファイバ芯体の第一次被覆材として好適な光硬化型樹脂組成物を提供することを目的とする。」（第２頁右上欄第１９行〜左下欄第３行）
　　　
引用例３：特開昭６３−２３９１３９号公報
・摘示3-1「（１）ａ）ウレタン（メタ）アクリレートオリゴマーと、ｂ）上記ａ成分の反応性希釈剤としての作用を有する１分子中に重合性炭素−炭素二重結合が１個含まれた・・・化合物と、ｃ）光重合開始剤とを必須成分として含む光学ガラスファイバ用被覆材料。」（特許請求の範囲第１項）
・摘示3-2「（２）ａ成分としてのウレタン（メタ）アクリレートオリゴマーが・・・ポリエーテルポリオールに、このポリオールの水酸基を介して１分子中に２個以上のイソシアネート基を有するイソシアネート化合物を反応させてウレタン結合を形成し、この結合に関与する上記イソシアネート化合物の残りのイソシアネート基を介して分子両末端に（メタ）アクリロイル基を導入してなるウレタン（メタ）アクリレートオリゴマーである特許請求の範囲第（１）項記載の光学ガラスファイバ用被覆材料。」（特許請求の範囲第２項）
・摘示3-3「（３）ｂ成分としての化合物がつぎの式；
　　ＣＨ2＝ＣＨＣＯＯＲ1   　　　
（式中、Ｒ1は炭素数８〜１８のアルキル基である）
で表される長鎖アルキルアクリレートである特許請求の範囲第（１）項または第（２）項記載の光学ガラスファイバ用被覆材料。」（特許請求の範囲第３項）
・摘示3-4「イソシアネート化合物としては・・・イソホロンジイソシアネート、水添ジフェニルメタンジイソシアネート、ビス（イソシアネートメチル）シクロヘキサン、ジシクロヘキシルメタンジイソシアネート、１・６−ヘキサンジイソシアネートなどが挙げられる。」（第３頁左下欄第１２〜１９行）
・摘示3-5「ウレタン結合に関与する上記イソシアネート化合物の残りのイソシアネート基を介して（メタ）アクリルロイル基を導入させる手段としては、上記のイソシアネート基にこの基と反応する活性水素原子と（メタ）アクリロイル基とを有する化合物を反応させればよく、このような化合物としては、２−ヒドロキシエチル（メタ）アクリレート、２−ヒドロキシプロピル（メタ）アクリレート・・・などが挙げられる。」（第３頁左下欄末行〜右下欄第１０行）
・摘示3-6「各成分の割合としては、ａ成分が３０〜９０重量％・・・に対してｂ成分が７０〜１０重量％・・・となるようにするのがよい。」（第５頁左上欄第１１〜１５行）
・摘示3-7「ｃ成分として用いられる光重合開始剤としては、一般に紫外線硬化型塗料の開始剤、増感剤として用いられている各種のものが使用できる。・・・光重合開始剤の使用量としては、前記のａ成分とｂ成分との合計量１００重量部に対して通常１〜１０重量部程度・・・である。」（第５頁右上欄第２行〜左下欄第２行）
・摘示3-8「この発明の光ファイバ用被覆材料は、これを・・・光ファイバ表面に・・・適宜の手段で塗工したのち紫外線や電子線などを照射して硬化させればよい。」（第５頁右下欄第１４〜１８行）
・摘示3-9「この発明の前記ｂ成分を用いると・・・特に吸水率の増大やゲル分率の低下をきたすことなく、硬化性、高速での被覆性および常温および低温下での引張弾性率の低下にいずれも良好な結果を得ることができるから、光ファイバの生産性と長期信頼性の向上とに大きく寄与させることができるのである。」（第４頁左下欄第１８行〜右下欄第４行）　
　
３．対比・判断
　引用例３に記載される事項を検討する。
　摘示3-1には、光学ガラスファイバ用被覆材料は、ａ、ｂ及びｃの成分を含むことが記載されており、ａ成分は摘示3-2に、ｂ成分は摘示3-3に、その詳細が記載されている。
　まず、摘示3-2によると、ａ成分としてのウレタン（メタ）アクリレートオリゴマーは、「（a1）ポリエーテルポリオール」に、このポリオールの水酸基を介して「（a2）１分子中に２個以上のイソシアネート基を有するイソシアネート化合物」を反応させてウレタン結合を形成し、この結合に関与する上記イソシアネート化合物の残りのイソシアネート基を介して分子両末端に「（a3）（メタ）アクリロイル基」を導入してなるものである。
　「（a2）１分子中に２個以上のイソシアネート基を有するイソシアネート化合物」は、摘示3-4によると、イソホロンジイソシアネート、水添ジフェニルメタンジイソシアネート、ビス（イソシアネートメチル）シクロヘキサン、ジシクロヘキシルメタンジイソシアネート、１・６−ヘキサンジイソシアネートであって、「（a2）脂肪族イソシアネート」といえるものである。
　「（a3）（メタ）アクリロイル基」を導入するために用いられる化合物は、摘示3-5によると、２−ヒドロキシエチル（メタ）アクリレート、２−ヒドロキシプロピル（メタ）アクリレートであって、「（a3）ヒドロキシアルキルアクリレート、ヒドロキシアルキルメタクリレート」といえるものであり、また、（a3）は残りのイソシアネート基と反応してａ成分のウレタンアクリレートオリゴマーの分子両末端にアクリロイル基を導入するのであるから（摘示3-2、3-5）、「末端キャップするモノマー」であるといえる。
　さらに、ａ成分の反応性希釈剤としての作用を有するｂ成分は（摘示3-1）、摘示3-3によると、ＣＨ2＝ＣＨＣＯＯＲ1（式中、Ｒ1は炭素数８〜１８のアルキル基である）であって、「一つ以上のアルキル部分に８〜１８個の炭素原子を有するアクリレートモノマー」といえるものである。
　そして、ａ成分である「ウレタン（メタ）アクリレートオリゴマー」（摘示3-1）は、「分子両末端に（メタ）アクリロイル基を導入してなるウレタン（メタ）アクリレートオリゴマー」（摘示3-2）であるから、「末端アクリレートまたはメタクリレートのウレタンオリゴマー」といえるものであるし、また、光学ガラスファイバ被覆材料（摘示3-1）は、これを光ファイバ表面に塗工（コーティング）した後、紫外線や電子線などを照射して硬化させるのであるから（摘示3-8）、光学ガラスファイバ用放射線硬化可能なコーティングは、引用例３に実質的に記載されているといえる。
　よって、引用例３には、摘示3-1〜3-9から、「３０〜９０重量％の下記a成分、７０〜１０重量％のａ成分の反応性希釈剤としての作用を有する下記ｂ成分、ａ成分とｂ成分との合計量１００重量に対して１〜１０重量部の下記ｃ成分とを含む光学ガラスファイバ用放射線硬化可能なコーティング（摘示3-1、3-6、3-7、3-8）。
ａ）「（a1）ポリエーテルポリオール」に、このポリオールの水酸基を介して「（a2）脂肪族ポリイソシアネート」を反応させてウレタン結合を形成し、この結合に関与する上記脂肪族ポリイソシアネートの残りのイソシアネート基を介して「（a3）ヒドロキシアルキルアクリレートおよびヒドロキシアルキルメタクリレートより成る群から選ばれる末端キャップするモノマー」を反応させ、分子両末端に（メタ）アクリロイル基を導入してなる末端アクリレートまたはメタクリレートのウレタンオリゴマー（摘示3-2、3-4、3-5）
ｂ）一つ以上のアルキル部分に８〜１８個の炭素原子を有するアクリレートモノマー希釈剤（摘示3-1、3-3）
ｃ）光重合開始剤（摘示3-1）」の発明（以下、「引用例３発明」という。）が記載されているといえる。 
　本願発明４（前者）と引用例３発明（後者）を対比する。
　後者のａ成分である「末端アクリレートまたはメタクリレートのウレタンオリゴマー」は、「（a1）ポリエーテルポリオール」、「（a2）脂肪族ポリイソシアネート」、「（a3）ヒドロキシアルキルアクリレートおよびヒドロキシアルキルメタクリレートより成る群から選ばれる末端キャップするモノマー」の反応生成物であり、また、後者のａ成分、ｂ成分、ｃ成分の含有量を、摘示3-6、3-7に基づいて、コーティング中の含有量に換算するとそれぞれ、２７〜８９重量％、６９〜９．１重量％、１．０〜９．１重量％となり、それぞれ前者の「（Ａ）末端アクリレートまたはメタクリレートのウレタンオリゴマー」、「（Ｂ）アクリレートまたはメタクリレートモノマー希釈剤」、「（Ｄ）光開始剤」のコーティング（（Ａ）、（Ｂ）、（Ｃ）および（Ｄ）の総重量）中の含有量と重複している。
　よって、両者は、「（Ａ）（ｉ）ポリエーテルポリオール；（ｉｉ）脂肪族ポリイソシアナート；および（ｉｉｉ）ヒドロキシアルキルアクリレートおよびヒドロキシアルキルメタクリレートより成る群から選ばれる末端キャップするモノマーの反応生成物である末端アクリレートまたはメタクリレートのウレタンオリゴマー；
　（Ｂ）一つ以上のアルキル部分に８ないし１８個の炭素原子を有するアクリレートモノマー希釈剤；および
　（Ｄ）光開始剤
を含む光ファイバー用放射線硬化可能なコーティング。」で一致し、（Ａ）、（Ｂ）、（Ｄ）の含有量もそれぞれ重複するものであるが、以下の点で相違する。
相違点：前者は、「（Ｃ）約０．１ないし約３．０重量パーセントの有機官能性シラン接着増進剤」を含むのに対し、後者は、接着増進剤の含有については不明である点。
　上記相違点について検討する。
　引用例１には、「（ａ）（ｉ）ポリテトラメチレングリコール（ポリエーテルポリオールに相当）、（ii）直鎖脂肪族ジイソシアナート（脂肪族ポリイソシアナートに相当）、（iii）２−ヒドロキシエチルアクリレート、２−ヒドロキシエチルメタアクリレート等から選ばれる化合物（ヒドロキシアルキルアクリレート、ヒドロキシアルキルメタアクリレートから選ばれる末端キャップするモノマーに相当）の反応生成物である両端にアクリロイル基又はメタアクリロイル基を有するウレタンアクリレート（末端アクリレートまたはメタクリレートのウレタンオリゴマーに相当）を含む紫外線硬化型樹脂組成物」（摘示1-1、1-2）を用いた光ファイバー用被覆材料において、密着性を高めるためにシランカップリング剤を、（ａ）両端にアクリロイル基又はメタアクリロイル基を有するウレタンアクリレート（末端アクリレートまたはメタクリレートのウレタンオリゴマーに相当）１００重量部に対し０．１〜５重量部加えることが記載されており（摘示1-1、1-3）、また、ガラスとの密着力の向上に特に効果があるシランカップリング剤として例示されている「有機反応基としてメルカプト基を持つもの（本願明細書【００７７】の「メルカプト官能性シラン」に相当）」（例示1-3）は、本願発明４の「（Ｃ）有機官能性シラン接着増進剤」に相当するものである。
　そうすると、引用例１に記載される光ファイバ芯体の第一次被覆材としての紫外線硬化型樹脂組成物（摘示1-1、1-4）と、引用例３発明の光学ガラスファイバ用放射線硬化可能なコーティングに用いる材料は、末端アクリレートまたはメタクリレートのウレタンオリゴマーを含有する光学ガラスファイバ用紫外線硬化型樹脂組成物として共通するものであるから、引用例３発明において、ガラスとの密着性を高めることを目的として、引用例１に記載される有機官能性シラン接着増進剤を、末端アクリレートまたはメタクリレートのウレタンオリゴマー（ａ成分）１００重量部に対し０．１〜５重量部程度加えることは、当業者が容易になし得ることである。そして、引用例３発明において、コーティングが有機官能性シラン接着増進剤をａ成分１００重量部に対し０．１〜５重量部程度含有する場合にも、ａ、ｂ、ｃ成分及び有機官能性シラン接着増進剤のコーティング中のそれぞれの含有量は、本願発明４の（Ａ）、（Ｂ）、（Ｄ）、（Ｃ）の含有量とそれぞれ重複することは明らかである。
　したがって、本願発明４の上記相違点に係る構成を採用することは、引用例１の記載事項から、当業者が容易になし得ることである。
　そして、本願発明４の効果は、引用例１、３に記載された事項（摘示1-3、1-4、3-9等）から予測される範囲のものと比較して、格別顕著であるとも認められない。
　
４．むすび
　したがって、本願発明４は、引用例１、３に記載された発明に基いて当業者が容易に発明をすることができたものであるから、特許法第２９条第２項の規定により特許を受けることができない。
　よって、結論のとおり審決する。